(57)【要約】  この発明のスパッタリングターゲットは、金属成分としてＣｏ及びＰｔを含有し、Ｃｏの含有量に対するＰｔの含有量のモル比が５／１００〜４５／１００であり、金属酸化物成分としてＮｂ2Ｏ5を含有してなるものである。【特許請求の範囲】
【請求項１】
金属成分としてＣｏ及びＰｔを含有し、Ｃｏの含有量に対するＰｔの含有量のモル比が５／１００〜４５／１００であり、金属酸化物成分としてＮｂ2Ｏ5を含有してなるスパッタリングターゲット。
【請求項２】
Ｎｂ2Ｏ5の含有量が０．５ｍｏｌ％〜５ｍｏｌ％である請求項１に記載のスパッタリングターゲット。
【請求項３】
金属酸化物成分として、さらに、ＴｉＯ2を含有する請求項１または２に記載のスパッタリングターゲット
【請求項４】
ＴｉＯ2の含有量が０．５ｍｏｌ％〜１５ｍｏｌ％である請求項３に記載のスパッタリングターゲット。
【請求項５】
ＴｉとＮｂとＯをすべて含む相を有する請求項３又は４に記載のスパッタリングターゲット。
【請求項６】
金属酸化物成分として、さらに、ＳｉＯ2及びＢ2Ｏ3のうちの少なくとも一種の金属酸化物を含有し、Ｎｂ2Ｏ5を含む金属酸化物の合計含有量が２０ｖоｌ％〜４０ｖоｌ％である請求項１〜５のいずれか一項に記載のスパッタリングターゲット。
【請求項７】
Ｃｏの含有量に対するＰｔの含有量のモル比が１５／１００〜３５／１００である請求項１〜６のいずれか一項に記載のスパッタリングターゲット。
【請求項８】
Ｐｔを２ｍｏｌ％〜２５ｍｏｌ％で含有してなる請求項１〜７のいずれか一項に記載のスパッタリングターゲット。
【請求項９】
金属成分として、さらに、Ｃｒ及び／又はＲｕを０．５ｍｏｌ％〜２０ｍｏｌ％で含有してなる請求項１〜８のいずれか一項に記載のスパッタリングターゲット。
【請求項１０】
Ｒｕを含有する下地層上に、又は、金属成分としてＣｏとＣｒ及びＲｕからなる群から選択される一種以上の金属とを含有するスパッタリングターゲットを用いたスパッタリングにより下地層上に形成した中間層上に、請求項１〜９のいずれか一項に記載のスパッタリングターゲットを用いたスパッタリングにより、磁性層を形成することを含む、積層膜の製造方法。
【請求項１１】
Ｒｕを含有する下地層と、前記下地層上に直接的に、又は、金属成分としてＣｏとＣｒ及びＲｕからなる群から選択される一種以上の金属とを含有する中間層を介して間接的に形成されて、金属成分としてＣｏ及びＰｔを含有し、Ｃｏの含有量に対するＰｔの含有量のモル比が５／１００〜４５／１００である磁性層とを有する積層膜であって、前記磁性層が、金属酸化物成分としてＮｂ2Ｏ5を含有してなる積層膜。
【請求項１２】
前記磁性層が、金属酸化物成分として、さらに、ＴｉＯ2を含有してなる請求項１１に記載の積層膜。
【請求項１３】
請求項１１または１２に記載の積層膜を備える磁気記録媒体。
【発明の詳細な説明】
【技術分野】
【０００１】
この発明は、金属成分としてＣｏ及びＰｔを含有し、たとえば垂直磁気記録媒体の中間層上への磁性層等の形成に用いて好適なスパッタリングターゲット、積層膜の製造方法、積層膜および磁気記録媒体に関するものであり、特に、ハードディスクドライブの高密度化に寄与することのできる技術を提案するものである。
【背景技術】
【０００２】
ハードディスクドライブでは、記録面に対して垂直方向に磁気を記録する垂直磁気記録方式が実用化され、この方式は、それまでの面内磁気記録方式に比べて高密度の記録が可能であることから広く採用されている。【０００３】
垂直磁気記録方式の磁気記録媒体は、概して、アルミニウムやガラス等の基板上に密着層、軟磁性層、Ｓｅｅｄ層、Ｒｕ層などの下地層、中間層、磁性層および保護層等を順次に積層して構成されるものである。このうち、磁性層は下部に、Ｃｏを主成分としたＣｏ‐Ｐｔ系合金等に、ＳｉＯ2やその他の金属酸化物が分散したグラニュラ膜が存在し、高い飽和磁化Ｍｓと磁気異方性Ｋｕを有する。また、磁性層の下方側に積層される中間層は、Ｃｏ−Ｃｒ−Ｒｕ系合金等に、同様の金属酸化物が分散した組織構造からなるものであり、非磁性とするため比較的多くのＲｕやＣｒ等を含有させる場合がある。【０００４】
このような磁性層及び中間層では、非磁性材料となる上記の金属酸化物が、垂直方向に配向するＣｏ合金等の磁性粒子の粒界へ析出して、磁性粒子間の磁気的な相互作用が低減され、それによるノイズ特性の向上および、高い記録密度を実現している。
なお一般に、磁性層や中間層等の各層は、所定の組成ないし組織を有するスパッタリングターゲットを用いて、基板上へスパッタリングすることにより製膜して形成する。この種の技術として従来は、特許文献１に記載されたもの等がある。
【先行技術文献】
【特許文献】
【０００５】
【特許文献１】特許第５９６０２８７号公報
【発明の概要】
【発明が解決しようとする課題】
【０００６】
ところで、ハードディスクドライブの高密度化を実現するには、熱安定性の確保のための磁気異方性Ｋｕの増大と、高分解能化のための磁性粒子の高い磁気的分離性が求められる。【０００７】
しかるに、上述したような飽和磁化Ｍｓが高い磁性層では、磁性粒子間の交換結合が強固であることから、磁性粒子どうしの磁気的分離性に乏しい。ここで、磁気的分離性を向上させるべく金属酸化物を多く添加すると、磁性粒子内に金属酸化物が入り込んで磁性粒子の結晶性が悪化し、それに伴って飽和磁化Ｍｓおよび磁気異方性Ｋｕが低下する。【０００８】
この発明は、従来技術が抱えるこのような問題を解決することを課題とするものであり、その目的とするところは、磁気記録媒体の磁性層における磁気異方性を大きく低下させることなしに、磁性粒子間の磁気的分離性を向上させることのできるスパッタリングターゲット、積層膜の製造方法、積層膜および磁気記録媒体を提供することにある。
【課題を解決するための手段】
【０００９】
発明者は鋭意検討の結果、磁性層及び中間層の磁性材料であるＣｏ合金に分散させる非磁性材料の金属酸化物として、これまで用いられていたＳｉＯ2等に加えて又はそれに代えて、Ｎｂ2Ｏ5を用いることにより、金属酸化物の含有量をそれほど増大させなくとも、磁性粒子間の磁気的分離性を有意に改善できるとの知見を得た。また、これにより、Ｃｏ‐Ｐｔを主体とする磁性層の高い飽和磁化Ｍｓと高い磁気異方性Ｋｕを維持できることを見出した。さらにＮｂ2Ｏ5とＴｉＯ2を両方含有すると、磁気的分離性を維持しながらより一層高いＭｓとＫｕが得られることを見出した。
これは、Ｎｂ2Ｏ5の適度なＣｏとの濡れ性と一部のＯが欠損しても安定な酸化物になれるため磁性粒子内に酸化物が入り込むことなく磁性粒子の周りに均一な幅で粒界が形成できることによるものと考えられるが、この発明は、このような理論に限定されるものではない。【００１０】
このような知見に基づき、この発明のスパッタリングターゲットは、金属成分としてＣｏ及びＰｔを含有し、Ｃｏの含有量に対するＰｔの含有量のモル比が５／１００〜４５／１００であり、金属酸化物成分としてＮｂ2Ｏ5を含有してなるものである。
この発明のスパッタリングターゲットでは、金属酸化物成分として、さらに、ＴｉＯ2を含有することが好ましい。【００１１】
ここにおいて、この発明のスパッタリングターゲットでは、Ｎｂ2Ｏ5の含有量が０．５ｍｏｌ％〜５ｍｏｌ％であることが好ましい。ＴｉＯ2を含有する場合には、ＴｉＯ2の含有量が０．５ｍｏｌ％〜１５ｍｏｌ％であることが好ましい。
また、この発明のスパッタリングターゲットでは、ＴｉとＮｂとＯをすべて含む相を有することが好適である。【００１２】
この発明のスパッタリングターゲットでは、金属酸化物成分として、さらに、ＳｉＯ2及びＢ2Ｏ3のうちの少なくとも一種の金属酸化物を含有し、Ｎｂ2Ｏ5を含む金属酸化物の合計含有量が２０ｖоｌ％〜４０ｖоｌ％であることが好ましい。【００１３】
なお、この発明のスパッタリングターゲットでは、Ｃｏの含有量に対するＰｔの含有量のモル比が１５／１００〜３５／１００であることが好ましい。
この発明のスパッタリングターゲットは、Ｐｔを２ｍｏｌ％〜２５ｍｏｌ％で含有することが好ましい。【００１４】
なお、この発明のスパッタリングターゲットは、金属成分として、さらに、Ｃｒ及び／又はＲｕを０．５ｍｏｌ％〜２０ｍｏｌ％で含有するものとすることができる。【００１５】
この発明の積層膜の製造方法は、Ｒｕを含有する下地層上に、又は、金属成分としてＣｏとＣｒ及びＲｕからなる群から選択される一種以上の金属とを含有するスパッタリングターゲットを用いたスパッタリングにより下地層上に形成した中間層上に、上記のいずれかのスパッタリングターゲットを用いたスパッタリングにより、磁性層を形成することを含むものである。【００１６】
この発明の積層膜は、Ｒｕを含有する下地層と、前記下地層上に直接的に、又は、金属成分としてＣｏとＣｒ及びＲｕからなる群から選択される一種以上の金属とを含有する中間層を介して間接的に形成されて、金属成分としてＣｏ及びＰｔを含有し、Ｃｏの含有量に対するＰｔの含有量のモル比が５／１００〜４５／１００である磁性層とを有する積層膜であって、前記磁性層が、金属酸化物成分としてＮｂ2Ｏ5、好ましくはＮｂ2Ｏ5に加えてＴｉＯ2を含有してなるものである。【００１７】
この発明の磁気記録媒体は、上記の積層膜を備えるものである。
【発明の効果】
【００１８】
この発明によれば、金属酸化物成分として、少なくともＮｂ2Ｏ5、好ましくはＮｂ2Ｏ5とともにＴｉＯ2を含有することにより、磁性粒子間の良好な磁気的分離性と、高い磁気異方性Ｋｕを両立することができる。
【図面の簡単な説明】
【００１９】
【図１】実施例で製造した積層膜の層構成を示す模式図である。
【図２】実施例におけるＰｔ／Ｃо比率に対する飽和磁化Ｍｓの変化を示すグラフである。
【図３】実施例におけるＰｔ／Ｃо比率に対する磁気異方性Ｋｕの変化を示すグラフである。
【図４】実施例におけるＰｔ／Ｃо比率に対する磁化曲線の傾きαの変化を示すグラフである。
【図５】実施例におけるターゲットのＳＥＭ／ＥＤＳマッピングイメージである。
【図６】実施例におけるターゲットのＸＲＤを用いた結晶構造の同定結果を示すグラフである。
【発明を実施するための形態】
【００２０】
以下に、この発明の実施の形態について詳細に説明する。
この発明の一の実施形態のスパッタリングターゲットは、金属成分としてＣｏ及びＰｔを含有し、Ｃｏの含有量に対するＰｔの含有量のモル比が５／１００〜４５／１００であり、金属酸化物成分としてＮｂ2Ｏ5または、Ｎｂ2Ｏ5とＴｉＯ2を含有することを特徴とするものである。
より具体的には、ＣｏとＰｔとの合金に、Ｎｂ2Ｏ5を含む金属酸化物が分散した組織構造を有する。ＴｉＯ2とＮｂ2Ｏ5を両方含有する場合には、金属酸化物としてＴｉＯ2とＮｂ2Ｏ5の固溶体が分散した組織構造を有する。
【００２１】
このスパッタリングターゲットは、特に、垂直磁気記録方式の磁気記録媒体の中間層上に位置する磁性層の形成に用いることが好ましい。この場合、当該スパッタリングターゲットを用いたスパッタリングにより成膜した磁性層では、上記の金属成分が磁性粒子を構成するとともに、Ｎｂ2Ｏ5を含む金属酸化物が非磁性材料となって、垂直方向に配向する磁性粒子の周囲に均一に分布して、磁性粒子間の磁気的な相互作用が有効に低減される。
【００２２】
（組成）
スパッタリングターゲットの金属成分は、主としてＣｏからなり、それに加えてＰｔを含む。特に金属成分は、Ｐｔを含有するＣｏ合金である。
【００２３】
Ｐｔの含有量は、２ｍｏｌ％〜２５ｍｏｌ％とすることが好ましい。Ｐｔの合計含有量が多すぎると磁気異方性が低下したり、磁性粒子の結晶性が落ちるおそれがあり、この一方で、Ｐｔの合計含有量のＣｏに対する割合が少なすぎると磁気異方性が不十分となる懸念がある。
【００２４】
Ｐｔは、Ｃｏの含有量に対するモル比が５／１００〜４５／１００となる量で含有されるものとする。これはすなわち、Ｐｔの含有量の、Ｃｏの含有量に対するモル比が５／１００未満また４５／１００を超えると、磁気異方性が低下するからである。この観点から、Ｐｔの含有量の、Ｃｏの含有量に対するモル比は、１５／１００〜３５／１００であることがより一層好ましい。なお、Ｃｏが多すぎると磁気異方性が低下することが懸念され、この一方で、Ｃｏが少なすぎると飽和磁化と磁気異方性が低下する可能性がある。
【００２５】
この発明の実施形態のスパッタリングターゲットは、金属成分としてさらに、Ｃｒ及び／又はＲｕを０．５ｍｏｌ％〜２０ｍｏｌ％で含有することができる。このような金属をさらに含有することにより、磁性粒子の結晶性を維持したまま飽和磁化と磁気異方性を調整することができるという利点がある。なお、このような金属の多くは通常、金属成分として含まれるが、後述する製造時の焼結で酸化されることによって、一部が金属酸化物として含まれることもある。
【００２６】
そして、この発明のスパッタリングターゲットは、金属酸化物成分として、少なくともＮｂ2Ｏ5を含有する。Ｎｂ2Ｏ5は、従来のスパッタリングターゲットで主たる金属酸化物としていたＳｉＯ2等に比して、Ｃｏとの濡れ性が適度に良くなり、一部の酸素が欠損しても安定な酸化物になることから、Ｎｂ2Ｏ5を含有させることにより、磁気異方性を維持しながら磁性粒子の分離性を向上することができる。さらにＮｂ2Ｏ5とＴｉＯ2を両方含有することにより磁気的分離性を維持しながらより高いＭｓとＫｕが得られる。
【００２７】
Ｎｂ2Ｏ5の含有量は、０．５ｍｏｌ％〜５ｍｏｌ％とすることが好適である。これはすなわち、Ｎｂ2Ｏ5の含有量が少ない場合は、上述した効果を十分に得ることができない可能性があり、この一方で、Ｎｂ2Ｏ5の含有量が多い場合は、磁気異方性が低下するおそれがあるからである。それ故に、Ｎｂ2Ｏ5の含有量は、０．５ｍｏｌ％〜３ｍｏｌ％とすることがより一層好ましい。
【００２８】
ＴｉＯ2を含有する場合は、０．５ｍｏｌ％〜１５ｍｏｌ％とすることが好適である。ＴｉＯ2の含有量が少ない場合は、上述した効果を十分に得ることができない可能性があり、この一方で、ＴｉＯ2の含有量が多い場合は、酸化物体積が増加して磁気異方性が低下するおそれがあるからである。
さらに、スパッタリングターゲットは、ＴｉとＮｂとＯをすべて含む相を有することがより一層好ましい。このような相としては、ＴｉＯ2にＮｂが混ざった、またはＮｂ2Ｏ5にＴｉが混ざった固溶体相や、ＴｉＮｂ2Ｏ7、ＴｉＮｂ6Ｏ17等の複合酸化物相を挙げることができる。また、この時一部の酸素が欠損していても良い。Ｔｉ、Ｎｂ、Ｏの混ざった相は、例えばＳＥＭ／ＥＤＳを用いた元素マッピングにより同一箇所からのＮｂ、Ｔｉ、Ｏの強度信号により確認することができる。また、Ｘ線を用いたＸＲＤ評価により固溶体相や複合酸化物相を確認することもできる。
【００２９】
また、この発明の実施形態のスパッタリングターゲットは、金属酸化物成分として、Ｎｂ2Ｏ5のとＴｉＯ2の他、ＳｉＯ2、Ｂ2Ｏ3等の金属酸化物を含有することもできる。
Ｎｂ2Ｏ5以外の上記のような金属酸化物を含有する場合、Ｎｂ2Ｏ5を含むすべての金属酸化物の合計含有量は、２０ｖоｌ％〜４０ｖоｌ％であることが好ましい。金属酸化物の合計含有量が２０ｖоｌ％未満であると、磁性粒子の分離が不十分となることが懸念され、この一方で４０ｖоｌ％を上回ると、飽和磁化が低下する可能性がある。この理由から、金属酸化物の合計含有量は、２５ｖоｌ％〜３５ｖоｌ％であることがさらに好適である。
【００３０】
（スパッタリングターゲットの製造方法）
上述したスパッタリングターゲットは、粉末焼結法を用いて製造することができ、その具体例としては以下のとおりである。
【００３１】
はじめに、金属粉末として、Ｃｏ粉末と、Ｐｔ粉末と、必要に応じてさらに上述した他の金属の粉末を用意する。金属粉末は、単元素のみならず合金の粉末であってもよく、その粒径が１μｍ〜１０μｍの範囲内のものであることが、均一な混合を可能にして偏析と粗大結晶化を防止できる点で好ましい。金属粉末の粒径が１０μｍより大きい場合は、後述の酸化物粒子が均一に分散しないことがあり、また、１μｍより小さい場合は、金属粉末の酸化の影響でスパッタリングターゲットが所望の組成から外れたものになるおそれがある。
【００３２】
また、酸化物粉末として、少なくともＮｂ2Ｏ5粉末と、必要に応じて、ＴｉＯ2粉末、ＳｉＯ2粉末及びＢ2Ｏ3粉末からなる群から選択される少なくとも一種の粉末を用意する。酸化物粉末は粒径が１μｍ〜３０μｍの範囲のものとすることが好ましい。それにより、上記の金属粉末と混合して加圧焼結した際に、金属相中に酸化物粒子をより均一に分散させることができる。酸化物粉末の粒径が３０μｍより大きい場合は、加圧焼結後に粗大な酸化物粒子が生じることがあり、この一方で、１μｍより小さい場合は、酸化物粉末同士の凝集が生じることがある。
【００３３】
次いで、上記の金属粉末及び酸化物粉末を、所望の組成になるように秤量し、ボールミル等の公知の手法を用いて混合するとともに粉砕する。このとき、混合・粉砕に用いる容器の内部を不活性ガスで充満させて、原料粉末の酸化をできる限り抑制することが望ましい。これにより、所定の金属粉末と酸化物粉末とが均一に混合した混合粉末を得ることができる。
【００３４】
その後、このようにして得られた混合粉末を、真空雰囲気又は不活性ガス雰囲気下で加圧して焼結させ、円盤状等の所定の形状に成型する。ここでは、ホットプレス焼結法、熱間静水圧焼結法、プラズマ放電焼結法等の様々な加圧焼結方法を使用することができる。なかでも、熱間静水圧焼結法は焼結体の密度向上の観点から有効である。
【００３５】
焼結時の保持温度は、７００〜１５００℃の温度範囲とし、特に８００℃〜１４００℃とすることが好ましい。そして、この範囲の温度に保持する時間は、１時間以上とすることが好適である。
また焼結時の加圧力は、好ましくは１０ＭＰａ〜４０ＭＰａ、より好ましくは２５ＭＰａ〜３５ＭＰａとする。
それにより、金属相中に酸化物粒子をより均一に分散させることができる。
【００３６】
上記の加圧焼結により得られた焼結体に対し、旋盤等を用いてで所望の形状にする切削その他の機械加工を施すことにより、スパッタリングターゲットを製造することができる。
【００３７】
（積層膜）
積層膜は、少なくとも、下地層と、下地層上に形成された磁性層とを有するものである。
より詳細には、下地層は、Ｒｕを含有するものであり、一般にはＲｕからなり、又はＲｕを主成分とする層である。
【００３８】
下地層と磁性層の間に中間層を設けることができる。中間層は、金属成分として、Ｃｏと、Ｃｒ及びＲｕからなる群から選択される一種以上の金属とを含有し、前記Ｃｒ及びＲｕからなる群から選択される一種以上の金属の含有量の、Ｃｏの含有量に対するモル比が１／２以上である。また中間層は、金属酸化物成分として、Ｎｂ2Ｏ5、ＴｉＯ2、ＳｉＯ2、Ｂ2Ｏ3、ＣｏＯ、Ｃｏ3Ｏ4、Ｃｒ2Ｏ3、Ｔａ2Ｏ5、ＺｎＯ及びＭｎＯからなる群から選択される少なくとも一種を含有することが好ましく、なかでもＮｂ2Ｏ5を含有することがより一層好ましい。
【００３９】
また、中間層は、Ｎｂ2Ｏ5の含有量が５ｍｏｌ％〜１５ｍｏｌ％または、他の金属酸化物を含む場合はＮｂ2Ｏ5の含有量が２ｍｏｌ％〜５ｍｏｌ％であるものとすることができる。中間層は、Ｎｂ2Ｏ5以外の上述した金属酸化物をさらに含有し、Ｎｂ2Ｏ5を含む金属酸化物の合計含有量が３０ｖоｌ％以上であるものとすることができる。
中間層のＣｏ含有量は１５ｍｏｌ％〜６０ｍｏｌ％とすることができ、Ｃｒ及びＲｕの合計含有量は３０ｍｏｌ％〜６０ｍｏｌ％とすることができる。その他、中間層は、金属成分として、さらに、Ｐｔを２ｍｏｌ％〜２５ｍｏｌ％で含有するものとすることができる。
【００４０】
磁性層は、金属成分としてＣｏ及びＰｔを含有し、Ｃｏの含有量に対するＰｔの含有量のモル比が５／１００〜４５／１００、好ましくは１５／１００〜３５／１００であり、金属酸化物成分としてＮｂ2Ｏ5を含有することが好ましい。磁性層がＮｂ2Ｏ5を含有することにより、磁性粒子の磁気的分離性を向上させることができる。さらにＮｂ2Ｏ5とＴｉＯ2の両方を含有すると、磁気的分離性を維持しながらＭｓ、Ｋｕを増加することができる。
この磁性層は、上述したスパッタリングターゲットを用いて、中間層上にスパッタリングにより製膜することにより形成することができる。
【００４１】
したがって、磁性膜は、上記のスパッタリングターゲットと同様に、Ｎｂ2Ｏ5の含有量が０．５ｍｏｌ％〜５ｍｏｌ％であること、ＴｉＯ2を含有する場合はＴｉＯ2の含有量が０．５ｍｏｌ％〜１５ｍｏｌ％であること、金属酸化物成分としてさらにＳｉＯ2及びＢ2Ｏ3からなる群から選択される少なくとも一種の金属酸化物を含有する場合は、Ｎｂ2Ｏ5を含む金属酸化物の合計含有量が２０ｖоｌ％〜４０ｖоｌ％であること、Ｐｔを２ｍｏｌ％〜２５ｍｏｌ％で含有すること、金属成分としてさらにＣｒ及び／又はＲｕを０.５ｍｏｌ％〜２０ｍｏｌ％で含有することがそれぞれ好ましい。
【００４２】
（積層膜の製造方法）
積層膜の各層は、それらの各層に応じた組成及び組織を有するスパッタリングターゲットを用いて、マグネトロンスパッタリング装置等で成膜することにより形成することができる。
ここで、積層膜の中間層は、下地層上に、金属成分としてＣｏとＣｒ及びＲｕからなる群から選択される一種以上の金属とを含有するスパッタリングターゲットを用いたスパッタリングにより成膜することで形成する。
【００４３】
また積層膜の磁性層は、中間層上に、先述したスパッタリングターゲットを用いたスパッタリングにより成膜して形成することができる。
【００４４】
（磁気記録媒体）
磁気記録媒体は、上述したような、下地層と、下地層上に形成された中間層と、中間層上に形成された磁性層とを有する積層膜を備えるものである。磁気記録媒体は通常、アルミニウムやガラス等の基板上に軟磁性層、下地層、中間層、磁性層および保護層等を順次に形成することにより製造される。
【実施例】
【００４５】
次に、この発明のスパッタリングターゲットを試作し、それを用いて製膜した磁性層による効果を確認したので、以下に説明する。但し、ここでの説明は単なる例示を目的としたものであり、これに限定されることを意図するものではない。【００４６】
各種のスパッタリングターゲットを用いて、図１に示す層構成の積層膜を製造した。
ここで、図１に「Ｍａｇ」として示す磁性層は、表１に示すように組成の異なる各スパッタリングターゲットにより形成し、かかる磁性層を有する積層膜における磁性層の飽和磁化Ｍｓ、磁気異方性Ｋｕ、保磁力における磁化曲線の傾きαをそれぞれ測定した。【００４７】
なおここで、飽和磁化Ｍｓ、磁化曲線の傾きαは玉川製作所製の試料振動型磁力計（ＶＳＭ）により測定し、玉川製作所製磁気トルク計（ＴＲＱ）により磁気異方性Ｋｕを測定した。また、酸化物の体積率は、原料粉の密度、重量からターゲット全体の体積と酸化物の体積を見積りこれらの比により算出した。
表１中、「効果」の項における「×」はαの低減効果が無かったこと、「〇」はαの低減効果があったこと、「◎」は顕著なαの低減効果があったことをそれぞれ意味する。【００４８】
【表１】
2019058819.tif 000002
【００４９】
表１に示す結果より、Ｎｂ2Ｏ5を含有する発明例１〜２６では、比較的高い飽和磁化Ｍｓ及び磁気異方性Ｋｕを維持しつつ、磁化曲線の傾きαが有効に低減されていることが解かる。これに対し、Ｎｂ2Ｏ5を含有しない比較例１〜１５では、磁化曲線の傾きαが低減されなかった。【００５０】
また表１の発明例１〜１２及び比較例１〜１２について、Ｐｔ／Ｃо比率に対する飽和磁化Ｍｓ、磁気異方性Ｋｕ及び磁化曲線の傾きαの各変化を確認した。それらを図２〜４のそれぞれにグラフで示す。
なお参考までに、ターゲットのＳＥＭ／ＥＤＳマッピングイメージと、ＸＲＤを用いたターゲットの結晶構造の同定結果の二つのグラフ（それぞれ発明例１９及び１８に対応する。）を、図５及び６にそれぞれ示す。【００５１】
以上より、この発明によれば、磁気記録媒体の磁性層における磁気異方性を大きく低下させずに、磁性粒子間の磁気的分離性を向上できることが示唆された。
【図１】
2019058819.tif 000003
【図２】
2019058819.tif 000004
【図３】
2019058819.tif 000005
【図４】
2019058819.tif 000006
【図５】
2019058819.tif 000007
【図６】
2019058819.tif 000008
【国際調査報告】
2019058819.tif 000009
2019058819.tif 000010
2019058819.tif 000011
2019058819.tif 000012